(57)【要約】【課題】雨、風、乾燥によって飛散散逸することなく、高アルカリ性を長期間持続することができる被膜を提供する。【解決手段】長期アルカリ性安定被膜１１は、全体１００重量部に対し、非アルカリ増粘型樹脂１２を２５〜６７重量部、消石灰粒子１３を３０〜７２重量部含み、基材２１の表面を被覆するアルカリ性の被膜であって、消石灰粒子１３と連通するクラック１５を備える。水分１７が付着することにより、長期アルカリ性安定被膜１１は表面においてpH１１．０以上を発現する。【選択図】図１
2011152102.tif 000002
【特許請求の範囲】
【請求項１】
基材の表面を被覆するアルカリ性の被膜であって、
全体１００重量部に対し、非アルカリ増粘型樹脂２５〜６７重量部と、消石灰３０〜７２重量部とを含み、
前記消石灰と連通するしみ出し通路を備え、
被膜の表面においてpH１１．０以上を発現する長期アルカリ性安定被膜。
【請求項２】
酸化チタン１〜８重量部をさらに含む、請求項１に記載の長期アルカリ性安定被膜。
【請求項３】
前記非アルカリ増粘型樹脂はアクリル樹脂である、請求項１または２に記載の長期アルカリ性安定被膜。
【請求項４】
原料として液状の非アルカリ増粘型樹脂２５〜６７重量部と、消石灰３０〜７２重量部とを含み、これら原料を混合攪拌して全体１００重量部に調製される混合物スラリーであって、
前記非アルカリ増粘型樹脂は乾燥固化して前記消石灰と連通するしみ出し通路を形成する、混合物スラリー。
【請求項５】
前記原料として酸化チタン１〜８重量部をさらに含む、請求項４に記載の混合物スラリー。
【請求項６】
原料として液状の非アルカリ増粘型樹脂２５〜６７重量部と、粉体状の消石灰３０〜７２重量部とを含み、これら原料を混合攪拌して全体１００重量部のスラリーを調製するスラリー調製工程と、
前記スラリーを基材の表面に塗工する塗工工程と、
前記基材の表面上で、前記スラリーが硬化して微小なしみ出し通路を形成する養生工程とを備える、長期アルカリ性安定被膜の製造方法。
【請求項７】
前記スラリー調製工程は、前記原料として酸化チタン１〜８重量部をさらに含む、請求項６に記載の長期アルカリ性安定被膜の製造方法。
【請求項８】
請求項１〜３のいずれかに記載の長期アルカリ性安定被膜を用いて、畜舎内の家畜または鳥舎内に病原性ウイルスが侵入することを防止する方法であって、
前記基材は、畜舎または鳥舎の屋根材、梁材、柱材、雨樋、壁材、または床材である、あるいは前記基材は、畜舎または鳥舎を囲繞する舗装された周辺領域、柵、または構造物である、長期アルカリ性安定被膜の利用方法。
【請求項９】
請求項１〜３のいずれかに記載の長期アルカリ性安定被膜を用いて、河川水または排水施設の排水の酸性を弱める方法であって、
前記基材は、河川堤防、河川護岸、河川沿いの道路の路面、排水路、または排水槽である、長期アルカリ性安定被膜の利用方法。
【発明の詳細な説明】
【技術分野】
【０００１】
本発明は、長期にわたってアルカリ性を安定して発現する被膜に関する。
【背景技術】
【０００２】
畜産業、特に鶏などの家禽を飼育する分野では、高病原性鳥インフルエンザ(HPAI)が猛威をふるい、深刻かつ多大な損害を与えている実情がある。鳥インフルエンザは家畜伝染病予防法の届出伝染病に指定されており、適切な対策を講じなければならない。またインフルエンザは豚にも感染することから、インフルエンザウイルスが畜舎および鳥舎に侵入することを効果的に防止する必要がある。
【０００３】
病原性ウイルスの侵入を防止し、かかるインフルエンザの被害から家畜および家禽を守るための方法として、消石灰を系鶏舎または豚舎に散布する対策が一般的に行われている。かかる対策は、地方自治体の家畜保健衛生所の行政指導に基づくものであり、鳥インフルエンザウイルスの防疫・消毒に効果がある。具体的には、消石灰の粉末を温水で混合してペーストを作成し、このペーストを鶏舎の屋根や、壁や、床などに配置する。あるいは、粉末状態の消石灰を鶏舎の屋根や、壁や、床などに直接散布する。あるいは、鶏舎の外部周囲に散布する。消石灰は水に溶けることにより強アルカリ性を呈し、鳥インフルエンザウイルスを不活化させる。消石灰を散布する消毒方法の一例が、家畜伝染病予防法施行規則の別表第二  三−消毒の基準（非特許文献１）に規定されている。
【先行技術文献】
【非特許文献】
【０００４】
【非特許文献１】家畜伝染病予防法施行規則の別表第二  三−消毒の基準
【発明の概要】
【発明が解決しようとする課題】
【０００５】
しかし、上記従来のような対策にあっては、以下に説明するような問題を生ずる。第１に抗ウイルス効果が長続きしないという問題がある。つまり、消石灰は雨、風、乾燥によって飛散散逸してしまい、その抗ウイルス効果を持続することができない。このため、消石灰を定期的に繰り返し散布しなければならず、甚だしい場合には毎週１回散布しなければならなかった。
【０００６】
第２に、大量の消石灰を消費するという問題がある。つまり消石灰の粉末を、スコップや箒等を用いて人力で散布するため、大型の鶏舎または豚舎においては大量の消石灰が消費される。一般的には４０ｍ２につき２０ｋｇの消石灰を用い（０．５ｋｇ／ｍ２）、鶏舎の入口、通路、廊下、周囲に１ｍ幅で散布し箒で均一に広げる。しかしながら水に溶ける消石灰は僅かであり、散布された消石灰の大部分は強アルカリ性を発揮することなく、固形成分のまま鶏舎または豚舎から散逸流出する。このため、消石灰を無駄に消耗していた。したがって従来の防疫・消毒対策にあっては、大量の消石灰を消費するばかりでなく、散布に係る工数および人件費が多大なものとなっていた。また、作業者の皮膚、口に消石灰が付着しないよう、保護マスク、ゴーグル、ゴム手袋を着用しなければならず煩雑であった。
【０００７】
本発明は、上述の実情に鑑み、雨、風、乾燥によって飛散散逸することなく、高アルカリ性を長期間持続することができる被膜を提供することを目的とする。
【課題を解決するための手段】
【０００８】
この目的のため本発明による長期アルカリ性安定被膜は、基材の表面を被覆するアルカリ性の被膜であって、全体１００重量部に対し、非アルカリ増粘型樹脂２５〜６７重量部と、消石灰３０〜７２重量部とを含み、消石灰と連通するしみ出し通路を備える。そして被膜の表面においてpH１１．０以上を発現する。
【０００９】
かかる本発明によれば、消石灰を含むことから、降雨時または散水時などに水が被膜に付着することにより、被膜の表面においてpH１１．０以上の強いアルカリ性を発現する。したがって被膜の表面に付着した鳥インフルエンザウイルスや豚インフルエンザウイルスなどの病原性ウイルスは不活化して、抗ウイルス効果を得ることができる。
【００１０】
しかも、本発明の被膜は消石灰と連通するしみ出し通路を備えることから、消石灰がしみ出し通路を経由して被膜表面に徐々にしみ出す。さらに、本発明の被膜は耐候性に優れ、強風および強雨に晒されても、消石灰が被膜から剥がれ落ちることがない。しかして、長期間にわたって抗ウイルス効果を発揮する。なお消石灰は微粒子であっても、微粒子が凝集した二次粒子であってもよい。
【００１１】
液状の樹脂は一般的に、強アルカリと接触すると凝集固化して増粘する性質を有する。このため、消石灰粉末と混合すると団子状になって流動性を失い被膜を施工することができないという問題がある。これに対し、本発明の被膜を形成するための樹脂は、非アルカリ増粘型樹脂である。これにより消石灰粒子を加えて攪拌しても増粘せず、基材の表面を好適に被覆することができる。
【００１２】
本発明は一実施形態に限定されるものではなく、非アルカリ増粘型樹脂および消石灰粒子の他、酸化鉄、酸化銀、酸化銅、青色や黄色等の着色顔料など若干の添加剤を含んでいてもよい。一実施形態として、酸化チタン１〜８重量部をさらに含んでもよい。かかる実施形態によれば、被膜に付着する水滴の接触角を低くして、被膜を水に濡れ易くすることができる。また酸化チタンは白色の着色顔料としても利用されることから、被膜を白色にすることができ、太陽光の反射、遮光および遮熱効果を得ることができる。さらに、汚れの防止効果も得ることができる。
【００１３】
なお被膜表面の塗れ性の改善効果と、太陽光の反射、遮光および遮熱効果を得るため、酸化チタンの含有量を１重量部以上とすることが好ましい。また８重量部の酸化チタンを含んでいれば、濡れ性の改善効果等を充分に得ることができ、酸化チタンの含有量が８重量部を超える場合には濡れ性の改善効果がほぼ飽和する。このことから、酸化チタンの含有量を１〜８重量部とする。
【００１４】
非アルカリ増粘型樹脂は、ウレタン樹脂、フッ素樹脂、シリコン樹脂、あるいはポリエステル系樹脂であってもよいが、好ましくは、非アルカリ増粘型樹脂はアクリル樹脂である。かかる実施形態によれば、他の樹脂と比較してコスト上有利である。さらに、アクリル樹脂は耐候性がよく、消石灰との相溶性がよい。なおアクリル樹脂とは、アクリル酸エステルあるいは主としてアクリル酸エステルとその他少量のウレタン樹脂、シリコン樹脂、および／またはエチレン酢酸ビニル樹脂（ＥＶＡ）を含むものと理解されたい。
【００１５】
また本発明による混合物スラリーは、原料として液状の非アルカリ増粘型樹脂２５〜６７重量部と、消石灰３０〜７２重量部とを含み、これら原料を混合攪拌して全体１００重量部に調製される混合物スラリーであって、非アルカリ増粘型樹脂は乾燥固化して消石灰と連通するしみ出し通路を形成する。
【００１６】
かかる本発明によれば、抗ウイルス効果を発揮したい箇所に、混合物スラリーを施工現場に搬入して塗工することが可能になる。したがって施工性に優れる。なお混合スラリーは、非アルカリ増粘型樹脂および消石灰粒子の他、酸化鉄、酸化銀、酸化銅、青色や黄色等の着色顔料など若干の添加剤を含んでいてもよい。
【００１７】
好ましい実施形態として、混合物スラリーは原料として酸化チタン１〜８重量部をさらに含む。かかる実施形態によれば、混合スラリーを施工対象領域に塗工し、混合スラリーが硬化して完成する被膜にさらなる効果を付与することができる。第１に、被膜に付着する水滴の接触角を低くして、被膜を水に濡れ易くする効果を付与することができる。第２に、酸化チタンは白色の着色顔料としても利用されることから、被膜を白色にすることができ、太陽光の反射、遮光および遮熱効果を付与することができる。さらに、汚れの防止効果も付与することができる。
【００１８】
また、本発明による長期アルカリ性安定被膜の製造方法は、原料として液状の非アルカリ増粘型樹脂２５〜６７重量部と、粉体状の消石灰３０〜７２重量部とを含み、これら原料を混合攪拌して全体１００重量部のスラリーを調製するスラリー調製工程と、スラリーを基材の表面に塗工する塗工工程と、基材の表面上で、スラリーが硬化して微小なしみ出し通路を形成する養生工程とを備える。かかる実施形態によれば、施工対象領域に塗工されたスラリーが養生工程により硬化して耐候性に優れた被膜を形成することから、被膜中の消石灰が風雨によって飛散散逸することがない。そして硬化する際に微小なしみ出し通路を形成することから、被膜中の消石灰が長期間にわたってしみ出すことが可能となる。したがって被膜は、高アルカリ性を長期安定的に持続することができ、抗ウイルス効果を長期安定的に持続することができる。なお、スラリー調製工程では、液状の非アルカリ増粘型樹脂および粉体状の消石灰の他、分散剤、消泡剤等の添加剤を加えてもよい。また酸化鉄、酸化銀、酸化銅、青色や黄色等の着色顔料など若干の添加剤を加えてもよい。
【００１９】
好ましい実施形態として、スラリー調製工程は、前記原料として酸化チタン１〜８重量部をさらに含む。かかる実施形態によれば、被膜に付着する水滴の接触角を低くして、被膜を水に濡れ易くする効果を付与することができる。また酸化チタンは白色の着色顔料としても利用されることから、被膜を白色にすることができ、太陽光の反射、遮光および遮熱効果を付与することができる。さらに、汚れの防止効果も付与することができる。
【００２０】
野外から飛来する野鳥が鳥舎または畜舎の屋根材、梁材、雨樋等に止まり糞をすることにより、鳥インフルエンザウイルスは鳥舎または畜舎に侵入する。また野鼠などの小動物が外壁材または床材等を走り回り、糞をすることにより、病原性ウイルスが鳥舎または畜舎に侵入する。そこで、本発明による長期アルカリ性安定被膜を用いることにより、病原性ウイルスの防疫・消毒効果を享受することができる。すなわち本発明による長期アルカリ性安定被膜の利用方法は、畜舎内の家畜または鳥舎内に病原性ウイルスが侵入することを防止する方法であって、基材は、畜舎または鳥舎の屋根材、梁材、柱材、雨樋、壁材、または床材である、あるいは基材は、畜舎または鳥舎を囲繞する舗装された周辺領域、柵、または構造物である。なお畜舎または鳥舎とは、肉や卵などを得ることを目的して哺乳類や鳥類を飼育する場所をいい、鶏舎または豚舎に限られない。
【００２１】
なお上述の屋根材は屋根材の上面の他、屋根材の裏面や庇の表面も含む。これにより、野鼠が走り回り糞をしても、病原性ウイルスの侵入を防止することができる。
【００２２】
また、本発明の長期アルカリ性安定被膜は環境対策にも好適に利用可能であり、酸性雨対策や、農場・工場からの排水の酸性を弱めることができる。すなわち本発明による長期アルカリ性安定被膜の利用方法は、河川水または排水施設の排水の酸性を弱める方法であって、基材は、河川堤防、河川護岸、河川沿いの道路の路面、排水路、または排水槽である。
【００２３】
なお上述の排水施設は農場であってもよいし、牧場であってもよいし、工場であってもよい。排水は雨水を含み、上述の排水施設は雨水管渠、雨水浸透施設、または雨水貯留施設であってもよい。排水路は排水樋など類似の施設を含み、排水槽は排水ピットなど類似の施設を含むと理解されたい。
【発明の効果】
【００２４】
このように本発明は、耐候性に優れた被膜がしみ出し通路を備えることから、被膜内の消石灰が徐々にしみ出して溶解し、長期間にわたって高アルカリ性を安定的に発揮する。したがって抗ウイルス性を長期間にわたって安定的に発揮する。本発明は、畜舎または鳥舎に病原性ウイルスが侵入することを好適に防止し得て、防疫・消毒効果を長期間にわたって安定的に発揮する。また本発明は、河川または排水を中和する効果を長期間にわたって安定的に発揮する。
【図面の簡単な説明】
【００２５】
【図１】本発明の一実施例になる長期アルカリ性安定被膜を模式的に示す断面図である。
【図２】対比例の被膜を模式的に示す断面図である。
【図３】対比例の被膜を模式的に示す断面図である。
【発明を実施するための形態】
【００２６】
以下、本発明の実施の形態を、図面に示す実施例に基づき詳細に説明する。
【００２７】
図１は、本発明の一実施例になる長期アルカリ性安定被膜を模式的に示す断面図である。長期アルカリ性安定被膜１１は、基材２１の表面を被覆する被膜である。長期アルカリ性安定被膜１１は全体１００重量部に対し、非アルカリ増粘型樹脂１２を２５〜６７重量部、消石灰粒子１３を３０〜７２重量部含む。消石灰粒子１３は微粒子１４が凝集した２次粒子である。そして消石灰粒子１３の大きさは、５〜１００μm、主として１０〜５０μmである。
【００２８】
非アルカリ増粘型樹脂１２はアクリル樹脂である。本実施例のアクリル樹脂は、アルカリ酸エステルを主成分とする透湿性樹脂である。あるいは、主としてアクリル酸エステルとその他少量のウレタン樹脂および／またはシリコン樹脂を含んでいてもよい。
【００２９】
長期アルカリ性安定被膜１１は肉眼では容易に識別できないクラック１５を備える。クラック１５は、消石灰粒子１３同士を接続するとともに、長期アルカリ性安定被膜１１の表面に達する。クラック１５は後述のようにしみ出し通路の役目を果たす。クラック１５の幅は０．０１μｍ〜１００μｍ、主として１μm〜１０μmと考えられる。
【００３０】
長期アルカリ性安定被膜１１は、微細な酸化チタン粒子１６を１〜８重量部をさらに含む。酸化チタン粒子１６を含むことにより、長期アルカリ性安定被膜１１は、白色になり、隠蔽性が向上する。したがって基材２１は長期アルカリ性安定被膜１１によって隠蔽される。この結果、長期アルカリ性安定被膜１１で屋根材を被覆することにより、太陽光線の遮光・遮熱効果を得ることができる。
【００３１】
また酸化チタン粒子１６を含むことにより、長期アルカリ性安定被膜１１の濡れ性が改善する。これにより水滴の接触角が低くなって、水分１７が長期アルカリ性安定被膜１１の表面に薄く広く付着する。雨水や結露によって生じた水は、クラック１５を浸透して消石灰粒子１３を溶解させる。
【００３２】
水分１７が長期アルカリ性安定被膜１１の表面に付着すると、水分がクラック１５を経由して消石灰粒子１３に到達し、水分１７はｐＨ１２以上の強アルカリ性を発現する。強アルカリ性は数ヶ月間にわたり安定して持続する。
【００３３】
透湿性樹脂は液体の水を遮断して水蒸気の通過を許容する。非アルカリ増粘型樹脂１２はクラック１５を有する他、それ自身が透湿性樹脂であるため、長期アルカリ性安定被膜１１は湿潤状態にされて消石灰粒子１３が外部の水蒸気を取り込む。この結果、消石灰粒子１３は湿潤環境の中で遅滞なく溶解する。かくしてアルカリ分が、クラック１５を通過して、長期アルカリ性安定被膜１１の表面に容易にしみ出すという相乗効果を得ることができる。したがって水分１７が結露水のような僅かな量であっても、長期アルカリ性安定被膜１１はｐＨ１２以上の強アルカリ性を発現することができる。そして水分１７が雨水または散布水の場合には、長期アルカリ性安定被膜１１はｐＨ１２以上の強アルカリ性を発現すること勿論である。
【００３４】
図２は、消石灰粒子を３０重量部未満含む対比例の被膜を模式的に示す断面図である。対比例の被膜１０１では、消石灰粒子１３が少ない。このため消石灰粒子１３を３０〜７２重量部含む図１の実施例と比較して、クラック１５の発達が少なく、クラック１５の幅が小さく、消石灰のしみ出しが少ない。したがって水分１７は強アルカリ性を発現することが困難であり、所望の抗ウイルス性を十分発揮できない虞がある。
【００３５】
また対比例の被膜１０１では、酸化チタンを１重量部未満含むため、水分１７の接触角が高くなり、水滴が大きくなって、被膜１０１の表面に広がって付着しない。このため、所望の抗ウイルス性を十分発揮できない虞がある。
【００３６】
図３は、消石灰粒子を７２重量部を超えて含む対比例の被膜を模式的に示す断面図である。対比例の被膜２０１では、消石灰粒子１３が多い。このため消石灰粒子１３を３０〜７２重量部含む図１の実施例と比較して、クラック１５が多数発達し、クラック１５の幅が大きく、消石灰のしみ出しが過多となる。したがって耐候性および耐摩耗性の点で不十分である。さらに、消石灰粒子１３が短期間のうちに完全に溶け出してしまうため、長期にわたって強アルカリ性を安定して発揮できない。
【００３７】
次に本実施例の長期アルカリ性安定被膜１１の利用方法につき説明する。
【００３８】
基材２１は鳥舎、特に鶏舎、の屋根材、例えば波型スレートなどのスレート材、である。あるいは畜舎、特に豚舎、の屋根材に使用されるスレート材である。スレート材の上面を長期アルカリ性安定被膜１１で被覆することにより、野鳥がスレート材の上面に止まり糞をしても、糞に含まれる鳥インフルエンザウイルスが不活化される。この結果、鶏舎または豚舎内を防疫・消毒することができる。また例えば鳥舎または豚舎の屋根材が、亜鉛めっき鋼板や、ポリカーボネート板であっても、屋根材の上面を長期アルカリ性安定被膜１１で被覆することにより鳥舎または豚舎内を防疫・消毒することができる。
【００３９】
好ましくは、基材２１はスレート材を支持する梁材の上面である。スレート材は波型であり、スレート材の下面と梁材の上面との間に隙間が形成されることから、かかる隙間から鳥インフルエンザウイルスが鶏舎に侵入する虞がある。梁材の上面を長期アルカリ性安定被膜１１で被覆することにより、野鳥が梁材の上面に止まり糞をしても、糞に含まれる鳥インフルエンザウイルスが不活化される。この結果、鶏舎または豚舎内を防疫・消毒することができる。また野鼠が梁材および柱材の表面を走ることから、好ましくは、基材２１は畜舎または鳥舎の屋根材、梁材、柱材である。
【００４０】
好ましくは、基材２１はスレート材の外周縁に設けられる雨樋の上面である。野鳥は雨樋に止まり易いことから、雨樋から雨水に混じって鳥インフルエンザウイルスが鶏舎に侵入する虞がある。雨樋の上面を長期アルカリ性安定被膜１１で被覆することにより、野鳥が雨樋の上面に止まり糞をしても、糞に含まれる鳥インフルエンザウイルスが不活化される。この結果、鶏舎または豚舎内を防疫・消毒することができる。また野鼠が雨樋の表面を走ることから、好ましくは、基材２１は畜舎または鳥舎の雨樋である。
【００４１】
同様の理由により、外壁材または床材を、長期アルカリ性安定被膜１１で被覆するとよい。また野鼠が壁材および床材の表面を走ることから、好ましくは、基材２１は畜舎または鳥舎の壁材または床材である。床材とは、畜舎または鳥舎の外周通路の表面を形成する部材を含む。これにより、野鳥または野鼠が糞をしても、糞に含まれるインフルエンザウイルスが不活化される。この結果、鶏舎または豚舎内を防疫・消毒することができる。
【００４２】
好ましくは、基材２１は畜舎または鳥舎を囲繞する舗装された周辺領域、柵、または構造物である。家畜・家禽、その他の動物を飼育する建築物の全周や、建築物の周辺道路の舗装路面を長期アルカリ性安定被膜１１で被覆することにより、雨水や結露水がクラック１５に進入し、消石灰粒子１３を溶解させる。そして、強アルカリ性である消石灰水溶液がクラック１５から外部へ長期間にわたりしみ出す。この作用は、当該建築物の周辺環境を消毒する。基材２１はコンクリート材、モルタル材、樹脂材、アスファルト材であってもよい。
【００４３】
消石灰は安価であり、コスト上有利である。また消石灰は、最終的には無毒の炭酸カルシウムになる。そして長期アルカリ性安定被膜１１は強アルカリ性を発現することから、病原性細菌に対しても殺菌力を発揮する。また防カビ効果も期待でき、特に外壁において黒カビの繁茂を防止する。
【００４４】
次に本実施例の長期アルカリ性安定被膜１１の他の利用方法につき説明する。
【００４５】
本実施例の長期アルカリ性安定被膜１１は、強アルカリ性を長期にわたって発揮することから、河川または排水施設の排水が酸性のまま流出することを防止することができる。この場合、基材２１は、河川堤防、河川護岸、河川沿いの道路の路面、排水路、または排水槽である。この結果、河川水または排水を中和させることができる。したがって、環境保全に効果があり、生態系を再生、維持し、アオコや藻類の異常発生を防止する。
【００４６】
河川堤防、河川護岸、河川沿いの道路の路面において、クラック１５から外部へ長期間にわたりしみ出す消石灰水溶液は、海へ注ぎ込み、河口付近でカルシウムを含むミネラルを豊富にする。これにより、河口付近の赤潮を予防し、海産物の生育が増進する。
【００４７】
次に本実施例の長期アルカリ性安定被膜１１の製造方法につき説明する。
【００４８】
まず、液状の非アルカリ増粘型樹脂であるアクリル樹脂２５〜６７重量部と、５０μｍ以下の粒子である粉体状の消石灰３０〜７２重量部と、１０μｍ以下の粒子である粉体状の酸化チタン１〜８重量部とを用意し、これらを混合攪拌して、全体として１００重量部のスラリーを調製する。スラリー内には図１に示す消石灰の二次粒子が分散する。
【００４９】
次に、このスラリーを施工対象物の表面に塗工し、スラリーが硬化するまで静置する。硬化の際、図１に沿って前述したクラック１５が消石灰の二次粒子１３から延び、樹脂１２内に形成されると考えられる。クラック１５の生成原因は、樹脂１２と消石灰粒子１３との収縮率の差と考えられる。あるいは、樹脂１２と消石灰粒子１３との化学反応に因ると考えられる。クラック１５は肉眼では容易に識別されず、クラック１５の幅は０．０１μｍ〜１００μｍと考えられる。
【００５０】
ここで付言すると、樹脂は一般的にアルカリ増粘型樹脂であるため、消石灰粉末を混ぜ合わせることにより急激に流動性を失って団子状になってしまい、基材の表面に塗布できない。しかしながら本実施例では、非アルカリ増粘型樹脂を用いることから、好適な流動性を発揮し、施工性に優れる。塗工は、刷毛、ローラあるいはスプレーによって行う。かかる方法によって製造された長期アルカリ性安定被膜１１は、耐候性および耐摩耗性に優れ、風雨に晒されても剥落することはない。
【００５１】
塗工から数ヶ月経過し、長期アルカリ性安定被膜１１の強アルカリ性が減退すると、古い長期アルカリ性安定被膜１１の表面を新しい長期アルカリ性安定被膜１１で被覆するとよい。これにより基材２１の表面を厚く保護することができる。またスレート材の表面に長期アルカリ性安定被膜１１を重ね塗りする場合、スレート材の耐久性が向上する。さらに、劣化したスレート材の補修効果も期待でき、雨漏りの補修および未然の防止等に効果を発揮する。かかる重ね塗りの効果は、繰り返すことによりさらに増強できる。
【００５２】
本実施例の長期アルカリ性安定被膜の効果確認試験を行った。まず波形スレートの表面に、表１に示すように、非アルカリ増粘型樹脂および消石灰の含有量がそれぞれ異なる１５種類の被膜を作成し、長期にわたってアルカリ性を安定して発現するか否か試験した。
【００５３】
【表１】
2011152102.tif 000003
【００５４】
樹脂として、消石灰のような強アルカリ粉末と混合しても凝集せず、水溶液として相溶性があるアクリル酸エステル共重合体水性エマルジョン（新中村化学工業株式会社製  Ｋ−６２００ＨＮ）を使用した。消石灰として肥料用消石灰の粉末を使用した。酸化チタンとして、アナターゼ型チタンを使用した。これらを混合攪拌して調製したスラリーは、消石灰粒子および酸化チタン粒子が液体のアクリル酸エステルに分散し、スプレーによる塗工が可能な低粘度であった。
【００５５】
波形スレートの表面に各試験体のスラリーを２回塗工して１日室温で乾燥硬化後、２０℃の水道水に浸漬する。そして、毎日定刻に水道水から取り出し、ｐＨ紙を貼り付けて測定した。そして、１日目から２０日目まですべてｐＨ１２．０以上であった試験体を○と評価し、１日目から２０日目まですべてｐＨ１１．０以上の測定日があった試験体を△と評価し、ｐＨ１１．０未満の測定日があったり問題があった試験体を×と評価した。
【００５６】
比較例１および比較例２は評価×であり、初期においてｐＨ１２．０以上を発現したが２０日目を待つことなく消石灰が完全に溶出してしまった。つまり消石灰を保持できなかった。また、被膜の剥離が発生した。
【００５７】
実施例１および実施例２は評価△であるが、比較例１，２よりもしみ出し期間が長く、被膜としての使用が可能である。また、被膜の剥離が発生した。
【００５８】
評価○の実施例３〜実施例９は長期にわたり安定してp１２．０以上の強アルカリ性を維持し、被膜として適正である。
【００５９】
実施例１０および実施例１１は評価△であるが、ｐＨ１１．０以上を発現し、被膜として長期の使用が可能である。
【００６０】
比較例３および比較例４は評価×であり、消石灰のしみ出しが少なかった。
【００６１】
本実施例の長期アルカリ性安定被膜の耐摩耗性試験を行った。液状の非アルカリ増粘型樹脂６５重量部、消石灰粉末３０重量部、酸化チタン粉末５重量部を混合攪拌してスラリーを調製し、このスラリーを塗布量１５０ｇ／ｍ２で波板スレートの表面に塗工して、乾燥硬化させて長期アルカリ性安定被膜で被覆した。かかる長期アルカリ性安定被膜を金属タワシで１００回こすったところ、長期アルカリ性安定被膜は波板スレートの表面に残存していた。本実施例の長期アルカリ性安定被膜は優れた耐摩耗性を有することがわかった。
【００６２】
なお実施例１〜１１では肥料用消石灰の粉末を用いて混合物スラリーを調製したが、スラリー中の消石灰はこれに限られず工業用消石灰の粉末でもよい。また実施例１〜１１ではアナターゼ型酸化チタンを用いて混合物スラリーを調製したが、スラリー中の酸化チタンはこれに限られずルチル型チタンでもよい。
【産業上の利用可能性】
【００６３】
この発明になる長期アルカリ性安定被膜は、畜舎、鳥舎、農場、河川、および排水施設において有利に利用される。
【符号の説明】
【００６４】
１１、長期アルカリ性安定被膜、１２  非アルカリ増粘型樹脂、１３  消石灰粒子、１４  消石灰の微粒子、１５  クラック（しみ出し通路）、１６  酸化チタン粒子、１７  水分、２１  基材。
【図１】
2011152102.tif 000004
【図２】
2011152102.tif 000005
【図３】
2011152102.tif 000006
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
基材の表面を被覆するアルカリ性の被膜であって、
原料として、全体１００重量部に対し、強アルカリと接触しても凝集固化して増粘しない非アルカリ増粘型樹脂のエマルジョン３７〜６２重量部と、消石灰３５〜６０重量部とを含む混合物が乾燥固化し、
前記消石灰と連通する幅０．０１μｍ〜１００μｍのしみ出し通路を備え、
被膜の表面においてpH１２．０以上を発現する長期アルカリ性安定被膜。
【請求項２】
酸化チタン１〜８重量部をさらに含む、請求項１に記載の長期アルカリ性安定被膜。
【請求項３】
前記非アルカリ増粘型樹脂はアクリル樹脂である、請求項１または２に記載の長期アルカリ性安定被膜。
【請求項４】
原料として、強アルカリと接触しても凝集固化して増粘しない非アルカリ増粘型樹脂のエマルジョン３７〜６２重量部と、粉体状の消石灰３５〜６０重量部とを含み、これら原料を混合攪拌して全体１００重量部の混合物スラリーを調製し、
前記スラリーを、建築物の全周、あるいは建築物を囲繞する舗装された周辺領域、柵、または構造物に塗工し、
前記塗工領域を乾燥硬化させて、消石灰と連通する幅０．０１μｍ〜１００μｍのしみ出し通路を有する長期アルカリ性安定被膜を形成し、
前記長期アルカリ性安定被膜の表面に付着する水分が前記しみ出し通路を浸透して消石灰を溶解し、被膜の表面においてｐＨ１２．０以上を発現して、長期アルカリ性安定被膜の表面の病原性ウイルスを不活化させる、長期アルカリ性安定被膜を用いた建築物の防疫方法。
【請求項５】
前記スラリーは酸化チタン１〜８重量部をさらに含む、請求項４に記載の長期アルカリ性安定被膜を用いた建築物の防疫方法。
【請求項６】
前記非アルカリ増粘型樹脂はアクリル樹脂である、請求項４または５に記載の長期アルカリ性安定被膜を用いた建築物の防疫方法。
【手続補正３】
【補正対象書類名】明細書
【補正対象項目名】０００３
【補正方法】変更
【補正の内容】
【０００３】
病原性ウイルスの侵入を防止し、かかるインフルエンザの被害から家畜および家禽を守るための方法として、消石灰を鶏舎または豚舎に散布する対策が一般的に行われている。かかる対策は、地方自治体の家畜保健衛生所の行政指導に基づくものであり、鳥インフルエンザウイルスの防疫・消毒に効果がある。具体的には、消石灰の粉末を温水で混合してペーストを作成し、このペーストを鶏舎の屋根や、壁や、床などに配置する。あるいは、粉末状態の消石灰を鶏舎の屋根や、壁や、床などに直接散布する。あるいは、鶏舎の外部周囲に散布する。消石灰は水に溶けることにより強アルカリ性を呈し、鳥インフルエンザウイルスを不活化させる。消石灰を散布する消毒方法の一例が、家畜伝染病予防法施行規則の別表第二  三−消毒の基準（非特許文献１）に規定されている。
【手続補正４】
【補正対象書類名】明細書
【補正対象項目名】０００８
【補正方法】変更
【補正の内容】
【０００８】
この目的のため本発明による長期アルカリ性安定被膜は、基材の表面を被覆するアルカリ性の被膜であって、原料として、全体１００重量部に対し、強アルカリと接触しても凝集固化して増粘しない非アルカリ増粘型樹脂のエマルジョン３７〜６２重量部と、消石灰３５〜６０重量部とを含む混合物が乾燥固化し、消石灰と連通する幅０．０１μｍ〜１００μｍのしみ出し通路を備え、被膜の表面においてpH１２．０以上を発現する。
【手続補正５】
【補正対象書類名】明細書
【補正対象項目名】０００９
【補正方法】変更
【補正の内容】
【０００９】
かかる本発明によれば、消石灰を含むことから、降雨時または散水時などに水が被膜に付着することにより、被膜の表面においてpH１２．０以上の強いアルカリ性を発現する。したがって被膜の表面に付着した鳥インフルエンザウイルスや豚インフルエンザウイルスなどの病原性ウイルスは不活化して、抗ウイルス効果を得ることができる。
【手続補正６】
【補正対象書類名】明細書
【補正対象項目名】００１０
【補正方法】変更
【補正の内容】
【００１０】
しかも、本発明の被膜は消石灰と連通する幅０．０１μｍ〜１００μｍのしみ出し通路を備えることから、消石灰がしみ出し通路を経由して被膜表面に徐々にしみ出す。さらに、本発明の被膜は耐候性に優れ、強風および強雨に晒されても、消石灰が被膜から剥がれ落ちることがない。しかして、長期間にわたって抗ウイルス効果を発揮する。なお消石灰は微粒子であっても、微粒子が凝集した二次粒子であってもよい。
【手続補正７】
【補正対象書類名】明細書
【補正対象項目名】００１５
【補正方法】変更
【補正の内容】
【００１５】
また、本発明による長期アルカリ性安定被膜を用いた建築物の防疫方法は、原料として強アルカリと接触しても凝集固化して増粘しない非アルカリ増粘型樹脂のエマルジョン３７〜６２重量部と、粉体状の消石灰３５〜６０重量部とを含み、これら原料を混合攪拌して全体１００重量部の混合物スラリーを調製し、スラリーを、建築物の全周、あるいは建築物を囲繞する舗装された周辺領域、柵、または構造物に塗工し、塗工領域を乾燥硬化させて、消石灰と連通する幅０．０１μｍ〜１００μｍのしみ出し通路を有する長期アルカリ性安定被膜を形成し、長期アルカリ性安定被膜の表面に付着する水分がしみ出し通路を浸透して消石灰を溶解し、被膜の表面においてｐＨ１２．０以上を発現して、長期アルカリ性安定被膜の表面の病原性ウイルスを不活化させる。
【手続補正８】
【補正対象書類名】明細書
【補正対象項目名】００１６
【補正方法】変更
【補正の内容】
【００１６】
かかる本発明の防疫方法によれば、塗工領域に塗工されたスラリーが乾燥硬化により耐候性に優れた被膜を形成することから、被膜中の消石灰が風雨によって飛散散逸することがない。
【手続補正９】
【補正対象書類名】明細書
【補正対象項目名】００１７
【補正方法】変更
【補正の内容】
【００１７】
そして硬化する際に幅０．０１μｍ〜１００μｍのしみ出し通路を形成することから、被膜中の消石灰が長期間にわたってしみ出すことが可能となる。
【手続補正１０】
【補正対象書類名】明細書
【補正対象項目名】００１８
【補正方法】変更
【補正の内容】
【００１８】
したがって被膜は、高アルカリ性を長期安定的に持続することができ、抗ウイルス効果を長期安定的に持続することができる。なお、スラリー調製の際、液状の非アルカリ増粘型樹脂および粉体状の消石灰の他、分散剤、消泡剤等の添加剤を加えてもよい。また酸化鉄、酸化銀、酸化銅、青色や黄色等の着色顔料など若干の添加剤を加えてもよい。
【手続補正１１】
【補正対象書類名】明細書
【補正対象項目名】００１９
【補正方法】変更
【補正の内容】
【００１９】
好ましい実施形態として、スラリーは酸化チタン１〜８重量部をさらに含む。かかる実施形態によれば、被膜に付着する水滴の接触角を低くして、被膜を水に濡れ易くする効果を付与することができる。また酸化チタンは白色の着色顔料としても利用されることから、被膜を白色にすることができ、太陽光の反射、遮光および遮熱効果を付与することができる。さらに、汚れの防止効果も付与することができる。
【手続補正１２】
【補正対象書類名】明細書
【補正対象項目名】００２０
【補正方法】変更
【補正の内容】
【００２０】
野外から飛来する野鳥が鳥舎または畜舎の屋根材、梁材、雨樋等に止まり糞をすることにより、鳥インフルエンザウイルスは鳥舎または畜舎に侵入する。また野鼠などの小動物が外壁材または床材等を走り回り、糞をすることにより、病原性ウイルスが鳥舎または畜舎に侵入する。そこで、本発明による長期アルカリ性安定被膜を用いた建築物の防疫方法により、建築物は病原性ウイルスの防疫・消毒効果を享受することができる。
【手続補正１３】
【補正対象書類名】明細書
【補正対象項目名】００２１
【補正方法】変更
【補正の内容】
【００２１】
好ましい実施形態として、スラリーは酸化チタン１〜８重量部をさらに含む。かかる実施形態によれば、スラリーが乾燥硬化して完成する被膜にさらなる効果を付与することができる。第１に、被膜に付着する水滴の接触角を低くして、被膜を水に濡れ易くする効果を付与することができる。第２に、酸化チタンは白色の着色顔料としても利用されることから、被膜を白色にすることができ、太陽光の反射、遮光および遮熱効果を付与することができる。さらに、汚れの防止効果も付与することができる。
【手続補正１４】
【補正対象書類名】明細書
【補正対象項目名】００２２
【補正方法】変更
【補正の内容】
【００２２】
非アルカリ増粘型樹脂は、ウレタン樹脂、フッ素樹脂、シリコン樹脂、あるいはポリエステル系樹脂であってもよいが、好ましくは、非アルカリ増粘型樹脂はアクリル樹脂である。かかる実施形態によれば、他の樹脂と比較してコスト上有利である。さらに、アクリル樹脂は耐候性がよく、消石灰との相溶性がよい。
【手続補正１５】
【補正対象書類名】明細書
【補正対象項目名】００２３
【補正方法】変更
【補正の内容】
【００２３】
なおアクリル樹脂とは、アクリル酸エステルあるいは主としてアクリル酸エステルとその他少量のウレタン樹脂、シリコン樹脂、および／またはエチレン酢酸ビニル樹脂（ＥＶＡ）を含むものと理解されたい。
【手続補正１６】
【補正対象書類名】明細書
【補正対象項目名】００２４
【補正方法】変更
【補正の内容】
【００２４】
このように本発明の長期アルカリ性安定被膜は、幅０．０１μｍ〜１００μｍのしみ出し通路を備えることから、被膜内の消石灰が徐々にしみ出して溶解し、長期間にわたって高アルカリ性を安定的に発揮する。したがって抗ウイルス性を長期間にわたって安定的に発揮する。しかも本発明の長期アルカリ性安定被膜は耐候性に優れる。本発明の防疫方法は、建築物に病原性ウイルスが侵入することを好適に防止し得て、建築物内の防疫・消毒効果を長期間にわたって安定的に発揮する。
【手続補正１７】
【補正対象書類名】明細書
【補正対象項目名】００２８
【補正方法】変更
【補正の内容】
【００２８】
非アルカリ増粘型樹脂１２はアクリル樹脂である。本実施例のアクリル樹脂は、アクリル酸エステルを主成分とする透湿性樹脂である。あるいは、主としてアクリル酸エステルとその他少量のウレタン樹脂および／またはシリコン樹脂を含んでいてもよい。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
基材の表面を被覆するアルカリ性の被膜であって、
原料として、全体１００重量部に対し、樹脂固形分含有率４５％であって強アルカリと接触しても凝集固化して増粘しない非アルカリ増粘型のアクリル樹脂のエマルジョン３７〜６２重量部と、消石灰３５〜６０重量部とを含む混合物が乾燥固化し、
前記消石灰と連通する幅０．０１μｍ〜１００μｍのしみ出し通路を備え、
被膜の表面においてpH１２．０以上を発現する長期アルカリ性安定被膜。
【請求項２】
酸化チタン１〜８重量部をさらに含む、請求項１に記載の長期アルカリ性安定被膜。
【請求項３】
原料として、樹脂固形分含有率４５％であって強アルカリと接触しても凝集固化して増粘しない非アルカリ増粘型のアクリル樹脂のエマルジョン３７〜６２重量部と、粉体状の消石灰３５〜６０重量部とを含み、これら原料を混合攪拌して全体１００重量部の混合物スラリーを調製し、
前記スラリーを、動物を飼育する建築物の全周、あるいは動物を飼育する建築物を囲繞する舗装された周辺領域、柵、または構造物に塗工し、
前記塗工領域を乾燥硬化させて、消石灰と連通する幅０．０１μｍ〜１００μｍのしみ出し通路を有する長期アルカリ性安定被膜を形成し、
前記長期アルカリ性安定被膜の表面に付着する水分が前記しみ出し通路を浸透して消石灰を溶解し、被膜の表面においてｐＨ１２．０以上を発現して、長期アルカリ性安定被膜の表面の病原性ウイルスを不活化させる、長期アルカリ性安定被膜を用いた動物を飼育する建築物の防疫方法。
【請求項４】
前記スラリーは酸化チタン１〜８重量部をさらに含む、請求項３に記載の長期アルカリ性安定被膜を用いた動物を飼育する建築物の防疫方法。
【手続補正３】
【補正対象書類名】明細書
【補正対象項目名】０００８
【補正方法】変更
【補正の内容】
【０００８】
この目的のため本発明による長期アルカリ性安定被膜は、基材の表面を被覆するアルカリ性の被膜であって、原料として、全体１００重量部に対し、樹脂固形分含有率４５％であって強アルカリと接触しても凝集固化して増粘しない非アルカリ増粘型のアクリル樹脂のエマルジョン３７〜６２重量部と、消石灰３５〜６０重量部とを含む混合物が乾燥固化し、消石灰と連通する幅０．０１μｍ〜１００μｍのしみ出し通路を備え、被膜の表面においてpH１２．０以上を発現する。
【手続補正４】
【補正対象書類名】明細書
【補正対象項目名】００１１
【補正方法】変更
【補正の内容】
【００１１】
液状の樹脂は一般的に、強アルカリと接触すると凝集固化して増粘する性質を有する。このため、消石灰粉末と混合すると団子状になって流動性を失い被膜を施工することができないという問題がある。これに対し、本発明の被膜を形成するための樹脂は、非アルカリ増粘型のアクリル樹脂である。これにより消石灰粒子を加えて攪拌しても増粘せず、基材の表面を好適に被覆することができる。
【手続補正５】
【補正対象書類名】明細書
【補正対象項目名】００１２
【補正方法】変更
【補正の内容】
【００１２】
本発明は一実施形態に限定されるものではなく、非アルカリ増粘型のアクリル樹脂および消石灰粒子の他、酸化鉄、酸化銀、酸化銅、青色や黄色等の着色顔料など若干の添加剤を含んでいてもよい。一実施形態として、酸化チタン１〜８重量部をさらに含んでもよい。かかる実施形態によれば、被膜に付着する水滴の接触角を低くして、被膜を水に濡れ易くすることができる。また酸化チタンは白色の着色顔料としても利用されることから、被膜を白色にすることができ、太陽光の反射、遮光および遮熱効果を得ることができる。さらに、汚れの防止効果も得ることができる。
【手続補正６】
【補正対象書類名】明細書
【補正対象項目名】００１５
【補正方法】変更
【補正の内容】
【００１５】
また、本発明による長期アルカリ性安定被膜を用いた動物を飼育する建築物の防疫方法は、原料として、樹脂固形分含有率４５％であって強アルカリと接触しても凝集固化して増粘しない非アルカリ増粘型のアクリル樹脂のエマルジョン３７〜６２重量部と、粉体状の消石灰３５〜６０重量部とを含み、これら原料を混合攪拌して全体１００重量部の混合物スラリーを調製し、スラリーを、動物を飼育する建築物の全周、あるいは動物を飼育する建築物を囲繞する舗装された周辺領域、柵、または構造物に塗工し、塗工領域を乾燥硬化させて、消石灰と連通する幅０．０１μｍ〜１００μｍのしみ出し通路を有する長期アルカリ性安定被膜を形成し、長期アルカリ性安定被膜の表面に付着する水分がしみ出し通路を浸透して消石灰を溶解し、被膜の表面においてｐＨ１２．０以上を発現して、長期アルカリ性安定被膜の表面の病原性ウイルスを不活化させる。
【手続補正７】
【補正対象書類名】明細書
【補正対象項目名】００２０
【補正方法】変更
【補正の内容】
【００２０】
野外から飛来する野鳥が鳥舎または畜舎の屋根材、梁材、雨樋等に止まり糞をすることにより、鳥インフルエンザウイルスは鳥舎または畜舎に侵入する。また野鼠などの小動物が外壁材または床材等を走り回り、糞をすることにより、病原性ウイルスが鳥舎または畜舎に侵入する。そこで、本発明による長期アルカリ性安定被膜を用いた動物を飼育する建築物の防疫方法により、動物を飼育する建築物は病原性ウイルスの防疫・消毒効果を享受することができる。
【手続補正８】
【補正対象書類名】明細書
【補正対象項目名】００２４
【補正方法】変更
【補正の内容】
【００２４】
このように本発明の長期アルカリ性安定被膜は、幅０．０１μｍ〜１００μｍのしみ出し通路を備えることから、被膜内の消石灰が徐々にしみ出して溶解し、長期間にわたって高アルカリ性を安定的に発揮する。したがって抗ウイルス性を長期間にわたって安定的に発揮する。しかも本発明の長期アルカリ性安定被膜は耐候性に優れる。本発明の防疫方法は、動物を飼育する建築物に病原性ウイルスが侵入することを好適に防止し得て、動物を飼育する建築物内の防疫・消毒効果を長期間にわたって安定的に発揮する。
【手続補正９】
【補正対象書類名】明細書
【補正対象項目名】００５４
【補正方法】変更
【補正の内容】
【００５４】
樹脂として、消石灰のような強アルカリ粉末と混合しても凝集せず、水溶液として相溶性があるアクリル酸エステル共重合体水性エマルジョン（新中村化学工業株式会社製  Ｋ−６２００ＨＮ  樹脂固形分含有率４５％）を使用した。消石灰として肥料用消石灰の粉末を使用した。酸化チタンとして、アナターゼ型チタンを使用した。これらを混合攪拌して調製したスラリーは、消石灰粒子および酸化チタン粒子が液体のアクリル酸エステルに分散し、スプレーによる塗工が可能な低粘度であった。